이 부직포 에 , 실시 예 1 에 기재 된 방법 으로 광경 화성 수지 조성 액 을 함침 시키 고 , 실시 예 1 에 기재 된 방법 으로 광경 화 시켜 복합체 를 제조 하 였 다 . 얻 어 진 복합체 중 의 셀룰로오스 함량 은 38 중량 ％ 이 며 , 두께 는 82 ㎛ 였 다 . 이 복합체 의 헤이즈 는 0 . 34 , 전체 광선 투과율 은 91 ％, 평행 광선 투과율 은 90 ％, 선팽창 계수 는 23 ppm / K 였 다 .